(57)【特許請求の範囲】
【請求項１】
屈折率ｎdが１．７０以上、アッベ数νdが５２以上５５以下であって、
モル％表示にて、
Ｂ2Ｏ3 ２０〜８０％、
ＳｉＯ2 ０〜３０％、
Ｌｉ2Ｏ １〜２５％、
ＺｎＯ ０〜２０％、
Ｌａ2Ｏ3 ４〜３０％、
Ｇｄ2Ｏ3 １〜２５％、
Ｙ2Ｏ3 ０〜２０％、
ＺｒＯ2 ０〜５％、
ＭｇＯ ０〜２５％、
ＣａＯ ０〜１５％、
ＳｒＯ ０〜１０％、
を含むとともに、前記成分の合計量が９７％以上であり、
モル比[ＺｎＯ／（Ｌａ2Ｏ3＋Ｇｄ2Ｏ3＋Ｙ2Ｏ3）]が０．８以下、かつモル比[（ＣａＯ＋ＳｒＯ＋ＢａＯ）／（Ｌａ2Ｏ3＋Ｇｄ2Ｏ3＋Ｙ2Ｏ3）]が０．６以下であり、
任意成分としてＴａ2Ｏ5を含むことができ、かつモル比[（ＺｒＯ2＋Ｔａ2Ｏ5）／（Ｌａ2Ｏ3＋Ｇｄ2Ｏ3＋Ｙ2Ｏ3）]が０．４以下であり、Ｎｂ2Ｏ5およびＦを含有せず、
ガラス転移温度が６３５℃以下である光学ガラス（ただし、
ＳｉＯ2、Ｂ2Ｏ3、Ｌａ2Ｏ3を含有するガラスであって、
酸化物基準の質量％で、
ＳｉＯ2 ４〜１５％、
Ｂ2Ｏ3 １５％〜２８％、
Ｌｉ2Ｏ ０．１〜６％、
Ｌａ2Ｏ3 １３〜３５％、
ＺｒＯ2 ２〜８％、
Ｔａ2Ｏ5 １〜１０％、及び
ＺｎＯ １〜２０％、並びに
Ｇｄ2Ｏ3 ０〜３０％、及び／又は
Ｙ2Ｏ3 ０〜１５％、
の範囲の各成分を含有し、かつ相対屈折率（５４６．０７ｎｍ）の温度係数（２０〜４０℃）が１０．０×１０-6（℃-1）以下の光学ガラスを除く）。
【請求項２】
Ｌｉ2ＯおよびＺｎＯの合計量が２〜３０％であり、かつモル比（ＺｎＯ／Ｌｉ2Ｏ）が６以下である、請求項１に記載の光学ガラス。
【請求項３】
屈折率ｎdとアッベ数νdが下記式（１）を満たす請求項１または２に記載の光学ガラス。
ｎd≧２．２３５−０．０１×νd・・・（１）
【請求項４】
請求項１〜３のいずれか１項に記載の光学ガラスからなる精密プレス成形用プリフォーム。
【請求項５】
請求項１〜３のいずれか１項に記載の光学ガラスからなる光学素子。
【請求項６】
流出する熔融ガラスから熔融ガラス塊を分離し、前記熔融ガラス塊が冷却する過程で精密プレス成形用プリフォームに成形する精密プレス成形用プリフォームの製造方法において、
請求項１〜３のいずれか１項に記載の光学ガラスからなる精密プレス成形用プリフォームを成形することを特徴とする精密プレス成形用プリフォームの製造方法。
【請求項７】
請求項４に記載の精密プレス成形用プリフォームまたは請求項６に記載の方法により作製した精密プレス成形用プリフォームを加熱して精密プレス成形する光学素子の製造方法。
【請求項８】
精密プレス成形用プリフォームをプレス成形型に導入して、前記プリフォームと成形型を一緒に加熱して精密プレス成形する請求項７に記載の光学素子の製造方法。
【請求項９】
精密プレス成形用プリフォームを加熱し、次いで予熱したプレス成形型に導入して精密プレス成形する請求項７に記載の光学素子の製造方法。
【発明の詳細な説明】
【技術分野】
【０００１】
本発明は、屈折率ｎdが１．７０以上、アッベ数νdが５０以上の光学恒数を有する光学ガラス、前記ガラスからなる精密プレス成形用プリフォーム、および前記ガラスからなる光学素子とそれらの製造方法に関する。
【背景技術】
【０００２】
デジタルカメラおよびカメラ付携帯電話の登場により、光学系を使用する機器の高集積化、高機能化が急速に進められている。それに伴い、光学系に対する高精度化、軽量・小型化の要求もますます強まっている。
【０００３】
近年、上記要求を実現するために、非球面レンズを使用した光学設計が主流となりつつある。このため、高機能性ガラスを使用した非球面レンズを低コストで大量に安定供給するために、研削・研磨工程を経ずにプレス成形で直接に光学機能面を形成する精密プレス成形技術（モールド成形技術とも言う）が注目され、精密プレス成形に好適な低温軟化性を有する光学ガラスに対する要求が年々増加している。このような光学ガラスの中に、高屈折率低分散のガラスがある。このようなガラスの一例が特許文献１に記載されている。
【先行技術文献】
【特許文献】
【０００４】
【特許文献１】特開２００２−２４９３３７
【発明の概要】
【発明が解決しようとする課題】
【０００５】
上記精密プレス成形技術のメリットを活かすには、プレス成形に供するプリフォームと呼ばれるガラス素材を熔融ガラスから直接作製することが望ましい。この方法はプリフォームの熱間成形法と呼ばれ、熔融ガラスを流出してプリフォーム１個分に相当する量の熔融ガラス塊を次々と分離し、得られた熔融ガラス塊が冷却する過程で滑らかな表面を有するプリフォームに成形するものである。したがって、この方法は、熔融ガラスから大きめのガラスブロックを成形し、このブロックを切断、研削、研磨する方法と比べてガラスの利用率が高く、加工時に生じるガラス屑が出ず、加工の手間とコストもかからないという優れた特徴を有する。
【０００６】
その反面、熱間成形法では、プリフォーム１個分に相当する量の熔融ガラス塊を正確に分離し、失透、脈理などの欠陥ができないようにプリフォームに成形しなければならない。したがって、熱間成形には高温域において優れたガラス安定性を備えたガラスが必要となる。
【０００７】
ところで、アッベ数νdを所定値以上に維持しつつ、屈折率ｎdを高めると、ガラスが結晶化しやすい傾向が強くなり、遂にはガラス化困難になってしまう。精密プレス成形用のガラスではさらに低温軟化性を付与するため、ガラス安定性の低下が助長される傾向が生じる。したがって、アッベ数νdを５０以上、好ましくは５２以上に保ちつつ、屈折率ｎdを１．７０以上に高め、更に精密プレス成形に適した低温軟化性を付与しつつ、プリフォームの熱間成形が可能なレベルのガラス安定性を実現することは困難であった。
【０００８】
本発明は上記課題を解決するためになされたものであり、屈折率ｎdが１．７０以上、アッベ数νdが５０以上であって、低温軟化性を有するとともに優れたガラス安定性を示す光学ガラス、前記ガラスからなる精密プレス成形用プリフォームとその製造方法、および前記ガラスからなる光学素子とその製造方法を提供することを目的とする。
【課題を解決するための手段】
【０００９】
上記目的を達成する手段は、以下の通りである。
［１］  屈折率ｎdが１．７０以上、アッベ数νdが５２以上５５以下であって、
モル％表示にて、
Ｂ2Ｏ3 ２０〜８０％、
ＳｉＯ2 ０〜３０％、
Ｌｉ2Ｏ １〜２５％、
ＺｎＯ ０〜２０％、
Ｌａ2Ｏ3 ４〜３０％、
Ｇｄ2Ｏ3 １〜２５％、
Ｙ2Ｏ3 ０〜２０％、
ＺｒＯ2 ０〜５％、
ＭｇＯ ０〜２５％、
ＣａＯ ０〜１５％、
ＳｒＯ ０〜１０％、
を含むとともに、前記成分の合計量が９７％以上であり、
モル比[ＺｎＯ／（Ｌａ2Ｏ3＋Ｇｄ2Ｏ3＋Ｙ2Ｏ3）]が０．８以下、かつモル比[（ＣａＯ＋ＳｒＯ＋ＢａＯ）／（Ｌａ2Ｏ3＋Ｇｄ2Ｏ3＋Ｙ2Ｏ3）]が０．６以下であり、
任意成分としてＴａ2Ｏ5を含むことができ、かつモル比[（ＺｒＯ2＋Ｔａ2Ｏ5）／（Ｌａ2Ｏ3＋Ｇｄ2Ｏ3＋Ｙ2Ｏ3）]が０．４以下であり、Ｎｂ2Ｏ5およびＦを含有せず、
ガラス転移温度が６３５℃以下である光学ガラス（ただし、
ＳｉＯ2、Ｂ2Ｏ3、Ｌａ2Ｏ3を含有するガラスであって、
酸化物基準の質量％で、
ＳｉＯ2 ４〜１５％、
Ｂ2Ｏ3 １５％〜２８％、
Ｌｉ2Ｏ ０．１〜６％、
Ｌａ2Ｏ3 １３〜３５％、
ＺｒＯ2 ２〜８％、
Ｔａ2Ｏ5 １〜１０％、及び
ＺｎＯ １〜２０％、並びに
Ｇｄ2Ｏ3 ０〜３０％、及び／又は
Ｙ2Ｏ3 ０〜１５％、
の範囲の各成分を含有し、かつ相対屈折率（５４６．０７ｎｍ）の温度係数（２０〜４０℃）が１０．０×１０-6（℃-1）以下の光学ガラスを除く）。
［２］  Ｌｉ2ＯおよびＺｎＯの合計量が２〜３０％であり、かつモル比（ＺｎＯ／Ｌｉ2Ｏ）が６以下である、［１］に記載の光学ガラス。
［３］  屈折率ｎdとアッベ数νdが下記式（１）を満たす［１］または［２］に記載の光学ガラス。
ｎd≧２．２３５−０．０１×νd・・・（１）
［４］  ［１］〜［３］のいずれかに記載の光学ガラスからなる精密プレス成形用プリフォーム。
［５］  ［１］〜［３］のいずれかに記載の光学ガラスからなる光学素子。
［６］  流出する熔融ガラスから熔融ガラス塊を分離し、前記熔融ガラス塊が冷却する過程で精密プレス成形用プリフォームに成形する精密プレス成形用プリフォームの製造方法において、
［１］〜［３］のいずれかに記載の光学ガラスからなる精密プレス成形用プリフォームを成形することを特徴とする精密プレス成形用プリフォームの製造方法。
［７］  ［４］に記載の精密プレス成形用プリフォームまたは［６］に記載の方法により作製した精密プレス成形用プリフォームを加熱して精密プレス成形する光学素子の製造方法。
［８］  精密プレス成形用プリフォームをプレス成形型に導入して、前記プリフォームと成形型を一緒に加熱して精密プレス成形する［７］に記載の光学素子の製造方法。
［９］  精密プレス成形用プリフォームを加熱し、次いで予熱したプレス成形型に導入して精密プレス成形する［７］に記載の光学素子の製造方法。
【発明の効果】
【００１０】
本発明によれば、屈折率ｎdが１．７０以上、アッベ数νdが５０以上であって、低温軟化性を有するとともに優れたガラス安定性を示す光学ガラスを提供することができる。更に、本発明によれば、前記ガラスからなる精密プレス成形用プリフォームとその製造方法、および前記ガラスからなる光学素子とその製造方法を提供することができる。
【図面の簡単な説明】
【００１１】
【図１】精密プレス装置の断面説明図である。
【発明を実施するための形態】
【００１２】
以下、本発明について更に詳細に説明する。
［光学ガラス］
本発明の光学ガラスは、屈折率ｎdが１．７０以上、アッベ数νdが５０以上であって、
モル％表示にて、
Ｂ2Ｏ3                ２０〜８０％、
ＳｉＯ2                 ０〜３０％、
Ｌｉ2Ｏ                 １〜２５％、
ＺｎＯ                  ０〜２０％、
Ｌａ2Ｏ3                ４〜３０％、
Ｇｄ2Ｏ3                １〜２５％、
Ｙ2Ｏ3                  ０〜２０％、
ＺｒＯ2                 ０〜５％、
ＭｇＯ                  ０〜２５％、
ＣａＯ                  ０〜１５％、
ＳｒＯ                  ０〜１０％、
を含むとともに、前記成分の合計量が９７％以上であり、
モル比[ＺｎＯ／（Ｌａ2Ｏ3＋Ｇｄ2Ｏ3＋Ｙ2Ｏ3）]が０．８以下、かつモル比[（ＣａＯ＋ＳｒＯ＋ＢａＯ）／（Ｌａ2Ｏ3＋Ｇｄ2Ｏ3＋Ｙ2Ｏ3）]が０．８以下であり、
任意成分としてＴａ2Ｏ5を含むことができ、かつモル比[（ＺｒＯ2＋Ｔａ2Ｏ5）／（Ｌａ2Ｏ3＋Ｇｄ2Ｏ3＋Ｙ2Ｏ3）]が０．４以下である。
【００１３】
以下、特記しない限り、各含有量とその合計量はモル％とし、含有量同士の比や合計量同士の比、含有量と合計量の比はモル比にて表示するものとする。
【００１４】
また、本発明において、モル比[（ＣａＯ＋ＳｒＯ＋ＢａＯ）／（Ｌａ2Ｏ3＋Ｇｄ2Ｏ3＋Ｙ2Ｏ3）]とは、Ｌａ2Ｏ3、Ｇｄ2Ｏ3およびＹ2Ｏ3の合計含有量に対するＣａＯとＳｒＯとＢａＯの合計含有量の割合、モル比[ＺｎＯ／（Ｌａ2Ｏ3＋Ｇｄ2Ｏ3＋Ｙ2Ｏ3）]とは、Ｌａ2Ｏ3、Ｇｄ2Ｏ3およびＹ2Ｏ3の合計含有量に対するＺｎＯの含有量の割合、モル比[（ＺｒＯ2＋Ｔａ2Ｏ5）／（Ｌａ2Ｏ3＋Ｇｄ2Ｏ3＋Ｙ2Ｏ3）]とはＬａ2Ｏ3、Ｇｄ2Ｏ3およびＹ2Ｏ3の合計含有量に対するＺｒＯ2とＴａ2Ｏ5の合計含有量の割合を意味する。
【００１５】
Ｂ2Ｏ3はガラスネットワーク形成成分であり、低分散特性を付与するとともに、ガラス転移温度を低下させる働きのある必須成分である。その含有量が２０％未満ではガラスの安定性が低下し、液相温度が上昇してプリフォームの成形が困難になる。一方、過剰の導入により屈折率が低下する。よって、本発明の光学ガラスにおけるＢ2Ｏ3の含有量は２０〜８０％とする。好ましい範囲は２５〜７５％、より好ましい範囲は２５〜７２％である。
【００１６】
ＳｉＯ2は適量導入することによりガラスの安定性を向上させるとともに、熔融ガラスからプリフォームを成形する場合、成形に適した粘性を付与する働きをする任意成分である。但し、過剰の導入によって屈折率が低下し、ガラスの熔融性が低下する。よって、その含有量は０〜３０％、好ましくは１〜２７％、より好ましくは２〜２５％とする。
【００１７】
Ｌｉ2Ｏは他のアルカリ金属酸化物成分に比べ、屈折率を高めるとともに、ガラス転移温度を大幅に低下させる働きをする必須成分であり、ガラスの熔融性を良化する働きもする。過少導入では上記効果を得ることが困難であり、過剰の導入により、ガラスの耐失透性が低下し、流出する熔融ガラスから直接、高品質なプリフォームを成形することが難しくなるとともに、耐候性も低下する。したがって、その含有量は１〜２５％、好ましくは２〜２０％、より好ましくは３〜１８％とする。
【００１８】
なお、ガラス転移温度、ガラスの安定性などの観点から、ネットワーク形成成分とＬｉ2Ｏの配分を最適化することが好ましく、モル比[Ｌｉ2Ｏ／（Ｂ2Ｏ3＋ＳｉＯ2）]を０．０２〜０．２５の範囲にすることが好ましく、０．０４〜０．２０の範囲にすることがより好ましく、０．０６〜０．１８の範囲にすることが更に好ましい。
【００１９】
ＺｎＯは熔融温度や液相温度およびガラス転移温度を低下させ、ガラスの化学的耐久性、耐候性を向上させるとともに、屈折率を高める働きをする成分である。しかし、過剰に導入するとアッベ数νdを５０以上に維持することが困難になるので、その含有量を０〜２０％、好ましくは０〜１６％、より好ましくは１〜１４％とする。
【００２０】
本発明の光学ガラスでは、所要の低温軟化性を実現するため、Ｌｉ2ＯおよびＺｎＯの合計含有量（Ｌｉ2Ｏ＋ＺｎＯ）を２％以上とすることが好ましい。但し、前記合計量が過剰になるととガラスの耐失透性が低下し、または分散が大きくなるので、Ｌｉ2Ｏ＋ＺｎＯを２〜３０％とすることが好ましい。より好ましくは３〜２５％、さらに好ましくは４〜２３％である。
【００２１】
さらに、所要の低温軟化性を付与しつつ、アッベ数νdを５０以上に保つため、モル比（ＺｎＯ／Ｌｉ2Ｏ）を６以下にすることが好ましい。前記モル比は、好ましくは０〜５、より好ましくは０．２〜４とする。
【００２２】
Ｌａ2Ｏ3は低分散性を維持しつつ屈折率を高めるとともに、化学的耐久性、耐候性を高める働きをする必須成分である。しかし、過剰の導入によって、ガラスの安定性が低下し、ガラス転移温度も上昇するので、その含有量を４〜３０％、好ましくは４〜２５％、より好ましくは５〜２２％、更に好ましくは６〜２０％とする。
【００２３】
Ｇｄ2Ｏ3もＬａ2Ｏ3と同様の働きをする必須成分であるが、過剰の導入によって、ガラスの安定性が低下し、ガラス転移温度も上昇するので、その含有量を１〜２５％、好ましくは１〜２０％、より好ましくは１〜１８％、更に好ましくは２〜１８％、いっそう好ましくは３〜１６％とする。
【００２４】
なお、ガラスの安定性向上の観点から、Ｌａ2Ｏ3量とＧｄ2Ｏ3量の配分を調整することが好ましく、モル比でＬａ2Ｏ3／Ｇｄ2Ｏ3を０．５〜５．０の範囲にすることが好ましく、０．８〜４．８の範囲にすることがより好ましく、０．８〜４．６の範囲にすることが更に好ましく、０．９〜４．４の範囲にすることがいっそう好ましく、１．０〜４．２の範囲にすることがよりいっそう好ましい。
【００２５】
Ｙ2Ｏ3もＬａ2Ｏ3、Ｇｄ2Ｏ3と同様の働きをする任意成分であり、少量の導入によってガラスの熱安定性を高め、液相温度を低下させるメリットがある。但し、過剰の導入によって、ガラスの安定性が低下し、ガラス転移温度も上昇するので、その含有量を０〜２０％、好ましくは０．１〜２０％、より好ましくは０．２〜２０％、更に好ましくは０．３〜２０％、よりいっそう好ましくは０．３〜１５％、なおいっそう好ましくは０．３〜１０％とする。特にｎd≧１．７かつνd≧５２の高屈折率・低分散性を得るためには、その含有量は０．５〜２０％とすることが好ましく、０．５〜１５％とすることがより好ましく、１〜１２％とすることが更に好ましい。また、高屈折率・低分散特性を維持しつつ、ガラスの熱安定性を良好にするためには、Ｙ2Ｏ3を必須成分として導入することが好ましい。
【００２６】
本発明の光学ガラスは、ガラス成分としてＬａ2Ｏ3、Ｇｄ2Ｏ3およびＹ2Ｏ3が共存することが好ましい。このように希土類酸化物成分を３種類以上導入することによって、希土類酸化物成分を２種類以下含む場合と比べ、ガラスの安定性をよりいっそう高めることができる。
【００２７】
ＺｒＯ2はガラスの耐候性の向上や光学恒数の調整のために導入される任意成分であり、少量の導入によってガラスの安定性を高める働きをするが、過剰の導入によってガラスの安定性が低下し、分散も大きくなるので、その含有量を０〜５％、好ましくは０〜４．５％、より好ましくは０〜４％とする。特にｎd≧１．７かつνd≧５２の高屈折率・低分散性を得るためには、その含有量は０〜３％とすることが好ましく、０〜２％とすることがより好ましく、０〜１．５％とすることがいっそう好ましく、０〜０．５％とすることが特に好ましい。
【００２８】
ＭｇＯはＺｎＯやＬｉ2Ｏの代わりに導入すると、ガラスを低分散化するとともに化学的耐久性を向上させることもできるが、過剰の導入により屈折率の低下やガラス転移点の上昇が起こるため、その含有量を０〜２５％、好ましくは０〜２０％、より好ましくは０〜１５％とする。
【００２９】
ＣａＯはガラス転移温度を低下させるとともに、光学特性を調整する働きをするが、過剰の導入によりガラスの安定性が低下し、かつ液相温度を高めてしまうため、その含有量を０〜１５％、好ましくは０．２〜１４％、より好ましくは０．５〜１２％とする。
【００３０】
ＳｒＯは化学的耐久性を高め、光学特性を調整する働きをするが、過剰の導入によりガラスの安定性が低下し、かつ液相温度を高めてしまうため、その含有量を０〜１０％、好ましくは０〜５％、より好ましくは０〜３％とする。
【００３１】
本発明の光学ガラスは、高屈折率・低分散性を高める観点から、モル比[ＺｎＯ／（Ｌａ2Ｏ3＋Ｇｄ2Ｏ3＋Ｙ2Ｏ3）]を０．８以下とする。前記モル比が０．８を超えると、所望の光学恒数を得ることが困難となる。前記モル比は、０．７５以下とすることが好ましく、０．７以下とすることがより好ましく、０．６５以下とすることが更に好ましく、０．６以下とすることがよりいっそう好ましい。
【００３２】
更に、アルカリ土類成分としてイオン半径の大きい成分よりも小さい成分を導入するほうが、ｎd≧１．７の高屈折率とガラスの安定性を両立させるという観点から好ましい。そのため、本発明の光学ガラスにおいて、モル比[（ＣａＯ＋ＳｒＯ＋ＢａＯ）／（Ｌａ2Ｏ3＋Ｇｄ2Ｏ3＋Ｙ2Ｏ3）]は０．８以下とする。前記モル比が０．８を超えると、高屈折率とガラス安定性を両立することが困難となる。前記モル比は、０．６以下とすることが好ましく、０．５以下とすることがより好ましく、０．４以下とすることが更に好ましい。
【００３３】
本発明の光学ガラスにおいては、前記成分の合計含有量を９７％以上とする。本発明の光学ガラスに前記成分以外の成分を多量に導入すると低分散特性が損なわれたり、高屈折率特性が損なわれたり、ガラスの安定性が損なわれるなどの不都合が生じる。そのため、前記成分の合計量を高めることが望ましい。前記合計含有量は、好ましくは９８％以上、より好ましくは９９％以上、更に好ましくは１００％である。
【００３４】
その他の成分としては、Ｔａ2Ｏ5、Ｆ、Ａｌ2Ｏ3、Ｙｂ2Ｏ3、Ｓｃ2Ｏ3、Ｌｕ2Ｏ3などがある。
Ｔａ2Ｏ5は屈折率を高める働きをするが、分散を大きくする働きをするため、その導入量を控えるべきである。本発明の光学ガラスでは、高屈折率付与成分であるＬａ2Ｏ3、Ｇｄ2Ｏ3、Ｙ2Ｏ3、ＺｒＯ2、Ｔａ2Ｏ5を、低分散特性を維持するグループ（Ｌａ2Ｏ3、Ｇｄ2Ｏ3、Ｙ2Ｏ3）と分散を高めるグループ（ＺｒＯ2、Ｔａ2Ｏ5）に分け、それぞれのグループの合計量の比を最適化することにより任意成分であるＴａ2Ｏ5の導入量を制限する。すなわち、本発明の光学ガラスにおいて、モル比[（ＺｒＯ2＋Ｔａ2Ｏ5）／（Ｌａ2Ｏ3＋Ｇｄ2Ｏ3＋Ｙ2Ｏ3）]は０．４以下とする。前記モル比が０．４を超えると、低分散特性を維持することが困難となる。前記モル比は、好ましくは０．３以下、より好ましくは０．２７以下、更に好ましくは０．２５５以下、いっそう好ましくは０．２２５以下、よりいっそう好ましくは０．２以下、なおいっそう好ましくは０．１８以下、更にいっそう好ましくは０．１以下、特に好ましくは０．０５以下、最も好ましくは０である。
【００３５】
Ｔａ2Ｏ5の含有量は、上記理由から０〜３％の範囲に抑えることが好ましく、０〜２％がより好ましく、０〜１％が更に好ましく、０〜０．５％がいっそう好ましく、０〜０．２％がよりいっそう好ましく、０〜０．１％がなおいっそう好ましく、導入しないことが特に好ましい。
【００３６】
また、高屈折率・低分散特性を維持しつつ、ガラスの熱安定性を良好にするためには、前述のように、Ｙ2Ｏ3を必須成分として導入するか、または、[（ＺｒＯ2＋Ｔａ2Ｏ5）／（Ｌａ2Ｏ3＋Ｇｄ2Ｏ3＋Ｙ2Ｏ3）]を低く抑えるか、Ｔａ2Ｏ5の含有量を少なくするか、もしくはＴａ2Ｏ5を導入しないことが好ましい。
【００３７】
Ｆは、Ｂ2Ｏ3−Ｌａ2Ｏ3系の組成において、光学特性面においてガラス化可能な範囲を拡大するとともに、ガラス転移温度を低下させる働きをする。しかし、Ｂ2Ｏ3と共存することにより、高温で著しい揮発性を示し、ガラス熔融、成形時に揮発するため、屈折率が一定のガラスを量産することを難しくする。また、精密プレス成形時にガラスからの揮発物がプレス成形型に付着し、このような型を繰り返し使用することによりレンズの面精度が低下してしまうという問題も生じる。したがって、Ｆの含有量は１０％以下に抑えることが好ましく、５％以下に抑えることがより好ましい。熔融ガラスからプリフォームを直接成形する方法では揮発による脈理が発生して光学的に均質なプリフォームを得ることが困難になるため、Ｆ含有量を３％以下に抑えることが好ましく、導入しないことがより好ましい。
【００３８】
Ａｌ2Ｏ3は化学的耐久性を向上させる働きがあるが、過剰の導入により屈折率が低下し、ガラス転移温度も上昇する。したがって、その含有量は０〜１０％とすることが好ましく、より好ましくは０〜８％、更に好ましくは０〜５％とする。
【００３９】
Ｓｃ2Ｏ3はＬａ2Ｏ3、Ｇｄ2Ｏ3、Ｙ2Ｏ3と同様の働きをし、少量の導入によってガラスの熱安定性を高め、液相温度を低下させるメリットがあるが、過剰の導入によっては、上記メリットが失われ、ガラスの安定性が低下し、また屈折率も低下する。なお、Ｓｃ2Ｏ3は高価な成分であり、産業上の用途によってはコスト削減の観点から使用しないほうが望ましい。以上の点から、その含有量は０〜２０％とすることが好ましく、より好ましくは０〜１８％、更に好ましくは０〜１３％、より一層好ましくは０．１〜１０％、特に好ましくは０．１〜５％とする。
【００４０】
Ｙｂ2Ｏ3、Ｌｕ2Ｏ3もそれぞれ導入することができるが、ガラスの熱安定性の低下と液相温度の上昇が著しいため、Ｙｂ2Ｏ3については、その含有量は０〜５％、好ましくは０〜２％、より好ましくは０〜１％、さらに好ましくは０〜０．５％の範囲に抑えるべきである。また、Ｌｕ2Ｏ3についても、その含有量は０〜５％、好ましくは０〜２％、より好ましくは０〜１％、さらに好ましくは０〜０．５％の範囲に抑えるべきである。Ｙｂ2Ｏ3、Ｌｕ2Ｏ3はそれぞれ高価な成分であり、本発明の光学ガラスはこれら成分を必ずしも要するものではないから、コスト低減の上からＹｂ2Ｏ3、Ｌｕ2Ｏ3ともに導入しないことがより好ましい。
【００４１】
ＧｅＯ2についても、例えば０〜１０％の範囲で導入することもできるが、高価な成分であることから、その導入量を５％以下に抑えることが好ましく、導入しないことがより好ましい。
【００４２】
ＢａＯは少量の導入によりガラスの安定性が著しく低下するので、その含有量を２％以下に制限することが好ましく、導入しないことがより好ましい。
【００４３】
Ｎｂ2Ｏ5、ＴｉＯ2も分散を大きくする働きが強く、少量の導入によってもアッベ数νdが大きく上昇するため、アッベ数νd５０以上を維持するためには、Ｎｂ2Ｏ5の量を２％以下とすることが好ましく、１％以下とすることがより好ましく、導入しないことが最も好ましい。また、アッベ数νd５０以上を維持するためには、ＴｉＯ2については、その量は２％以下とすることが好ましく、１％以下とすることが好ましく、導入しないことが最も好ましい。
【００４４】
ＷＯ3、Ｂｉ2Ｏ3も、Ｎｂ2Ｏ5、ＴｉＯ2と同様の挙動を示すので、それぞれの量を好ましくは２％以下、より好ましくは１％以下とする。さらに好ましくは導入しない。
【００４５】
Ｎｂ2Ｏ5、ＴｉＯ2、ＷＯ3、そしてＢｉ2Ｏ3は分散を大きくするだけでなく、ガラスの着色を増大させる。本発明の光学ガラスは、光学ガラス一般として見ても優れた光線透過性を有するため、このような特質を活かす上からも、Ｎｂ2Ｏ5、ＴｉＯ2、ＷＯ3、Ｂｉ2Ｏ3を導入しないことが好ましい。
【００４６】
環境へ悪影響を及ぼさないという点に配慮すると、Ｐｂ、Ｃｒ、Ｃｄ、Ａｓ、Ｔｈ、Ｔｅ、Ｕの導入も避けるべきである。Ｐｂは従来、屈折率を高めるために光学ガラスの主要成分として使用されてきたが、上記問題に加え、非酸化性ガス雰囲気中での精密プレス成形によって容易に還元され、析出した金属鉛がプレス成形型の成形面に付着し、プレス成形品の面精度を低下させるなどの問題を引き起こす。Ａｓ2Ｏ3も従来、清澄剤として添加されてきたが、上記問題に加え、プレス成形型の成形面を酸化して型の寿命を短くするという問題も引き起こすので、導入するべきでない。
【００４７】
ガラスを着色する物質、例えば、Ｆｅ、Ｃｕ、Ｃｏなども、ガラスに所要の分光特性を付与する目的以外は導入しないことが望ましい。
【００４８】
Ｓｂ2Ｏ3は清澄剤として用いられる任意添加剤であり、また少量の添加によってＦｅ等の不純物の還元による吸収を小さくし、ガラスの着色を抑制することもできる。しかし、過剰に添加すると上記の効果が失われると同時に、精密プレス成形時にプレス成形型の成形面を酸化してプレス成形型の寿命に悪影響を及ぼしたりするなど、精密プレス成形の面から好ましくない。したがって、その添加量を外割で０〜０．５質量％とすることが好ましく、０〜０．２質量％とすることがより好ましい。
【００４９】
本発明の光学ガラスは屈折率ｎdが１．７０以上、アッベ数νdが５０以上のガラスである。この範囲の光学恒数を有するガラスについては、光学素子の材料としてはより高い屈折率、より低い分散（より大きなアッベ数）が望まれている。一方で、ガラス転移温度を低くしつつ、屈折率を高めたり、分散を低くしたりすると、ガラスの安定性低下が著しくなるので、従来、この領域で一層の高屈折率化、低分散化を図ることは困難であった。それに対し、本発明の光学ガラスは精密プレス成形用のガラスとしての最適化が図られているので、下記式（１）を満たす屈折率ｎdとアッベ数νdを実現することができる。
ｎd≧２．２３５−０．０１×νd・・・（１）
上記式（１）を満たす光学ガラスは、光学素子材料としてより一層高い価値を有するものである。
【００５０】
なお、精密プレス成形用プリフォームを熔融ガラス塊から直接成形するような場合には、ガラスの安定性を良好な状態に維持する上から、過度な高屈折率化、低分散化は好ましくなく、下記式（２）を満たす範囲に光学特性を設定することが好ましく、下記式（３）を満たす範囲に光学特性を設定することがより好ましい。但し、これらの場合でも、式（１）を満たす範囲に光学特性を設定することが更に好ましい。
ｎd≦２．２８５−０．０１×νd・・・（２）
ｎd≦２．２７５−０．０１×νd・・・（３）
【００５１】
本発明の光学ガラスはアッベ数νdが５０以上の低分散ガラスである。ガラスの低分散性という観点からは、アッベ数νdは５１以上であることが好ましく、５２以上であることがより好ましく、５２．５以上であることが更に好ましく、５３以上であることがいっそう好ましく、５４以上であることが特に好ましい。
【００５２】
更に、本発明の光学ガラスによれば、精密プレス成形に適した低ガラス転移温度を実現することができる。ガラス転移温度の好ましい範囲は６３５℃以下、より好ましくは６２０℃以下である。一方、ガラス転移温度を過剰に低下させるとより一層の高屈折率化、低分散化が困難になり、かつ／またはガラスの安定性や化学的耐久性が低下する傾向を示すため、ガラス転移温度を５３５℃以上、好ましくは５５５℃以上、より好ましくは５６５℃以上にすることが望ましい。
【００５３】
本発明の光学ガラスは、優れたガラス安定性を有する。例えば、熔融ガラスからガラスを成形するような場合に求められる高温域での安定性の目安として、液相温度が１０９０℃以下のガラスを実現することができる。このように本発明の光学ガラスは、高屈折率低分散ガラスでありながら液相温度を所定温度以下に維持することができるので、熔融ガラスから直接、精密プレス成形用プリフォームを成形することができる。好ましい液相温度の範囲は１０６０℃以下、より好ましくは１０５０℃以下、更に好ましくは１０４０℃以下である。
【００５４】
前述のように、本発明の光学ガラスは優れた光線透過性を示すことができる。定量的にはλ80（ｎｍ）が例えば４１０ｎｍ以下、好ましくは４００ｎｍ以下、より好ましくは３９０ｎｍ以下、更に好ましくは３８０ｎｍ以下、いっそう好ましくは３７０ｎｍ以下、よりいっそう好ましくは３６０ｎｍ以下、特に好ましくは３５０ｎｍ以下という低着色度を実現することができる。前記λ80（ｎｍ）は以下のようにして求める。厚さ１０．０±０．１ｍｍで光学研磨された互いに平行な平面をもつガラス試料を用い、前記平面の一方に強度Ｉｉｎの光を垂直に入射し、他方の平面から出射する光の強度Ｉｏｕｔを測定して、外部透過率（Ｉｏｕｔ／Ｉｉｎ）を算出する。波長２８０ｎｍから７００ｎｍの範囲で外部透過率を求め、外部透過率が８０％となる波長をλ80（ｎｍ）とする。本発明の光学ガラスのように着色剤を添加しない一般の光学ガラスでは、紫外域から可視域にかけての吸収端より長波長側においては、ほとんど吸収が認められないため、λ80（ｎｍ）から１５５０ｎｍまでの波長領域では、厚さ１０．０±０．１ｍｍで光学研磨された互いに平行な平面をもつガラス試料において、８０％を超える内部透過率が得られ、λ80＋２０（ｎｍ）から１５５０ｎｍまでの長波長領域では、厚さ１０．０±０．１ｍｍで光学研磨された互いに平行な平面をもつガラス試料において、９０％を超える高い内部透過率が得られる。また、後述する表１に示すλ70（ｎｍ）、λ5（ｎｍ）は外部透過率がそれぞれ７０％、５％となる波長であり、算出法はλ80に準じる。
【００５５】
本発明の光学ガラスは、撮像光学系を構成するレンズなどの材料として好適なのは勿論、ＤＶＤ、ＣＤなどの光ディスクへの記録再生に使用する光学系を構成するレンズなどにも好適である。一例を挙げると、優れた光線透過性を活かし、青紫光（例えば、波長４０５ｎｍの半導体レーザ光）を用いてデータの記録再生を行うための光学素子として好適である。より具体的には、例えば、２３ＧＢの高記録密度のＤＶＤ用の対物レンズに好適である。この対物レンズは開口数０．８５の非球面レンズが主流である。このようなレンズは有効径に対する中心肉厚の比が大きいが、本発明の光学ガラスは、低分散性を備えつつ屈折率が高いので前記比を減少させることができる。これにより、青紫光を透過するレンズの肉厚を薄くすることができるので、ガラスの優れた光線透過性と相俟って青紫光のロスを少なくすることができる。また、中心肉厚／有効径の比を減少させることは、精密プレス成形を行う上からも好ましい。すなわち、精密プレス成形用プリフォームの体積はレンズの体積によって決められる。上記対物レンズは小さいので、成形に使用するプリフォームは球状または回転楕円体状のものが適している。球状プリフォームを使用する場合、レンズ凸面の曲率が大きい（曲率半径が小さい）と、プレス成形型とガラスの間に雰囲気ガスが閉じ込められ、その部分にガラスが行き渡らないガストラップと呼ばれるトラブルが生じやすい。中心肉厚／有効径の比を減少させることはレンズ凸面の曲率を大きくすることにつながるので、精密プレス成形によって面精度の高いレンズを作る上からも好ましい。
【００５６】
次に本発明の光学ガラスの製造方法について説明する。本発明の光学ガラスは、ガラス原料を加熱、熔融することにより製造することができる。ガラス原料としては、炭酸塩、硝酸塩、酸化物等を適宜用いることが可能である。これらの原料を所定の割合に秤取し、混合して調合原料とし、これを、例えば１２００〜１３００℃に加熱した熔解炉に投入し、熔解・清澄・攪拌し、均質化することにより、泡や未熔解物を含まず均質な熔融ガラスを得ることができる。この熔融ガラスを成形、徐冷することにより、本発明の光学ガラスを得ることができる。
【００５７】
［精密プレス成形用プリフォームおよび精密プレス成形用プリフォームの製造方法］
次に、本発明の精密プレス成形用プリフォームおよびプリフォームの製造方法について説明する。プリフォームは、精密プレス成形品に等しい質量のガラス製成形体である。プリフォームは精密プレス成形品の形状に応じて適当な形状に成形されているが、その形状として、球状、回転楕円体状などを例示することができる。プリフォームは、精密プレス成形可能な粘度になるよう、加熱して精密プレス成形に供される。
【００５８】
本発明の精密プレス成形用プリフォームは、前述の本発明の光学ガラスからなるものである。本発明のプリフォームは、必要に応じて離型膜などの薄膜を表面に備えていてもよい。上記プリフォームは、所望の光学恒数を有する光学素子の精密プレス成形が可能である。更に、ガラスの高温域における安定性が高く、かつ熔融ガラスの流出時の粘度を高めることができるので、パイプ流出した熔融ガラスを分離して得られたガラス塊を冷却過程でプリフォームに成形する方法で、高品質のプリフォームを高い生産性のもとに製造することができるという利点がある。
【００５９】
本発明の精密プレス成形用プリフォームの製造方法は、流出する熔融ガラスから熔融ガラス塊を分離し、前記熔融ガラス塊が冷却する過程で精密プレス成形用プリフォームに成形する精密プレス成形用プリフォームの製造方法において、本発明の光学ガラスからなる精密プレス成形用プリフォームを成形するものであり、前記本発明のプリフォームを製造するための方法の１つである。具体例としては、パイプ等から流出する熔融ガラス流から所定重量の熔融ガラス塊を分離して、ガラス塊を冷却する過程で、所定重量のプリフォームを成形することにより製造する方法を示すことができる。この方法は、切断、研削、研磨などの機械加工が不要という利点がある。機械加工が施されたプリフォームでは、機械加工前にアニールを行うことによって破損しない程度にまでガラスの歪を低減しておかなければならない。しかし、上記方法によれば、破損防止用アニールは不要である。また表面が滑らかなプリフォームを成形することもできる。この方法では、滑らかなで清浄な表面を付与するという観点から、風圧が加えられた浮上状態でプリフォームを成形することが好ましい。また、表面が自由表面からなるプリフォームが好ましい。さらに、シアマークと呼ばれる切断痕のないものが望ましい。シアマークは、流出する熔融ガラスを切断刃によって切断する時に発生する。シアマークが精密プレス成形品に成形された段階でも残留すると、その部分は欠陥となってしまう。そのため、プリフォームの段階からシアマークを排除しておくことが好ましい。切断刃を用いず、シアマークが生じない熔融ガラスの分離方法としては、流出パイプから熔融ガラスを滴下する方法、または流出パイプから流出する熔融ガラス流の先端部を支持し、所定重量の熔融ガラス塊を分離できるタイミングで上記支持を取り除く方法（降下切断法という。）などがある。降下切断法では、熔融ガラス流の先端部側と流出パイプ側の間に生じたくびれ部でガラスを分離し、所定重量の熔融ガラス塊を得ることができる。続いて、得られた熔融ガラス塊が軟化状態にある間にプレス成形に供するために適した形状に成形する。
【００６０】
本発明のプリフォームを製造するための方法としては、熔融ガラスからガラス成形体を作り、この成形体を切断または割断し、研削、研磨して作る方法を用いることもできる。この方法では、熔融ガラスを鋳型に流し込んで前記光学ガラスからなるガラス成形体を成形し、このガラス成形体に機械加工を加えて所望重量のプリフォームを作る。機械加工する前にガラスが破損しないよう、ガラスをアニールすることにより十分除歪処理を行うことが好ましい。
【００６１】
［光学素子および光学素子の製造方法］
本発明の光学素子は、前述の本発明の光学ガラスからなるものである。本発明の光学素子は、光学素子を構成する本発明の光学ガラスと同様、高屈折率低分散であるという特徴を有する。
【００６２】
本発明の光学素子としては、球面レンズ、非球面レンズ、マイクロレンズなどの各種のレンズ、回折格子、回折格子付のレンズ、レンズアレイ、プリズムなどを例示することができる。用途面からは、デジタルスチルカメラ、デジタルビデオカメラ、一眼レフカメラ、携帯電話搭載カメラ、車載カメラなどの撮像光学系を構成するレンズ、ＤＶＤ、ＣＤなどの光ディスクへのデータ読み書きを行うための光学系を構成するレンズ（例えば、前述の対物レンズ）などを例示することができる。
【００６３】
上記光学素子としては、本発明のプリフォームを加熱、軟化し精密プレス成形して得られたものであることが望ましい。
なお、この光学素子には必要に応じて、反射防止膜、全反射膜、部分反射膜、分光特性を有する膜などの光学薄膜を設けることもできる。
【００６４】
次に光学素子の製造方法について説明する。
本発明の光学素子の製造方法は、本発明のプリフォームまたは本発明のプリフォームの製造方法により作製した精密プレス成形用プリフォームを加熱して精密プレス成形して光学素子を製造するものである。
【００６５】
精密プレス成形法はモールドオプティクス成形法とも呼ばれ、既に当該発明の属する技術分野においてはよく知られたものである。
光学素子の光線を透過したり、屈折させたり、回折させたり、反射させたりする面を光学機能面と呼ぶ。例えばレンズを例にとると非球面レンズの非球面や球面レンズの球面などのレンズ面が光学機能面に相当する。精密プレス成形法はプレス成形型の成形面を精密にガラスに転写することにより、プレス成形で光学機能面を形成する方法である。つまり光学機能面を仕上げるために研削や研磨などの機械加工を加える必要がない。
したがって、本発明の光学素子の製造方法は、レンズ、レンズアレイ、回折格子、プリズムなどの光学素子の製造に好適であり、特に非球面レンズを高生産性のもとに製造する際に最適である。
【００６６】
本発明の光学素子の製造方法によれば、上記光学特性を有する光学素子を作製できるとともに、低温軟化性を有する光学ガラスからなるプリフォームを使用するため、ガラスのプレス成形としては比較的低い温度でプレスが可能になるので、プレス成形型の成形面への負担が軽減され、成形型（成形面に離型膜が設けられている場合には離型膜）の寿命を延ばすことができる。またプリフォームを構成するガラスが高い安定性を有するので、再加熱、プレス工程においてもガラスの失透を効果的に防止することができる。さらに、ガラス熔融から最終製品を得る一連の工程を高生産性のもとに行うことができる。
【００６７】
精密プレス成形法に使用するプレス成形型としては公知のもの、例えば炭化珪素、超硬材料、ステンレス鋼などの型材の成形面に離型膜を設けたものを使用することができる。離型膜としては炭素含有膜、貴金属合金膜などを使用することができる。プレス成形型は上型および下型を備え、必要に応じて胴型も備える。中でも、プレス成形時のガラス成形品の破損を効果的に低減ないしは防止するためには、炭化珪素からなるプレス成形型および超硬合金製プレス成形型（特にバインダーを含まない超硬合金製、例えばＷＣ製プレス成形型）を使用することがより好ましく、前記型の成形面に炭素含有膜を離型膜として備えるものがさらに好ましい。
【００６８】
精密プレス成形法では、プレス成形型の成形面を良好な状態に保つため成形時の雰囲気を非酸化性ガスにすることが望ましい。非酸化性ガスとしては窒素、窒素と水素の混合ガスなどが好ましい。特に、炭素含有膜を離型膜として成形面に備えたプレス成形型を使用する場合や、炭化珪素からなるプレス成形型を使用する場合には、上記非酸化性雰囲気中で精密プレス成形するべきである。
【００６９】
次に本発明の光学素子の製造方法に特に好適な精密プレス成形法について説明する。
（精密プレス成形法１）
この方法は、プレス成形型にプリフォームを導入し、プレス成形型とプリフォームを一緒に加熱して精密プレス成形するというものである（精密プレス成形法１という）。
精密プレス成形法１において、プレス成形型と前記プリフォームの温度をともに、プリフォームを構成するガラスが１０6〜１０12ｄＰａ・ｓの粘度を示す温度に加熱して精密プレス成形を行うことが好ましい。
また前記ガラスが１０12ｄＰａ・ｓ以上、より好ましくは１０14ｄＰａ・ｓ以上、さらに好ましくは１０16ｄＰａ・ｓ以上の粘度を示す温度にまで冷却してから精密プレス成形品をプレス成形型から取り出すことが望ましい。
上記の条件により、プレス成形型成形面の形状をガラスにより精密に転写することができるとともに、精密プレス成形品を変形することなく取り出すこともできる。
【００７０】
（精密プレス成形法２）
この方法は、精密プレス成形用プリフォームを加熱し、次いで予熱したプレス成形型に導入して精密プレス成形することを特徴とするものである（精密プレス成形法２という）。この方法によれば、プリフォームをプレス成形型に導入する前に予め加熱するので、サイクルタイムを短縮化しつつ、表面欠陥のない良好な面精度の光学素子を製造することができる。
【００７１】
プレス成形型の予熱温度は前記プリフォームの予熱温度よりも低くすることが好ましい。このような予熱によりプレス成形型の加熱温度を低く抑えることができるので、プレス成形型の消耗を低減することができる。
【００７２】
精密プレス成形法２において、前記プリフォームを構成するガラスが１０9ｄＰａ・ｓ以下、より好ましくは１０9ｄＰａ・ｓの粘度を示す温度にプリフォームを予熱することが好ましい。
また、前記プリフォームを浮上しながら予熱することが好ましく、さらに前記プリフォームを構成するガラスが１０5.5〜１０9ｄＰａ・ｓ、より好ましくは１０5.5ｄＰａ・ｓ以上１０9ｄＰａ・ｓ未満の粘度を示す温度に予熱することがさらに好ましい。
また、プレス開始と同時またはプレスの途中からガラスの冷却を開始することが好ましい。
なお、プレス成形型の温度は、前記プリフォームの予熱温度よりも低い温度に調温することが好ましく、前記ガラスが１０9〜１０12ｄＰａ・ｓの粘度を示す温度を目安にすればよい。
この方法において、プレス成形後、前記ガラスの粘度が１０12ｄＰａ・ｓ以上にまで冷却してから離型することが好ましい。
【００７３】
精密プレス成形された光学素子はプレス成形型より取り出され、必要に応じて徐冷される。成形品がレンズなどの光学素子の場合には、必要に応じて表面に光学薄膜をコートしてもよい。
【実施例】
【００７４】
以下、本発明を実施例により更に説明する。但し、本発明は実施例に示す態様に限定されるものではない。
【００７５】
光学ガラスの製造
表１に例１〜３０のガラスの組成を示す。いずれのガラスとも、各成分の原料として各々相当する酸化物、水酸化物、炭酸塩、および硝酸塩を使用し、ガラス化した後に表１に示す組成となるように前記原料を秤量し、十分混合した後、白金坩堝に投入して電気炉で１２００〜１３００℃の温度範囲で熔融し、攪拌して均質化を図り、清澄してから適当な温度に予熱した金型に鋳込んだ。鋳込んだガラスを転移温度まで冷却してから直ちにアニール炉に入れ、室温まで徐冷して各光学ガラスを得た。
【００７６】
上記方法で得た各光学ガラスについて、以下の方法で、屈折率（ｎd）、アッべ数（νd）、比重、ガラス転移温度、液相温度を測定した。結果を表１に示す。併せて、例１〜１７の各光学ガラスについて、前記方法にてλ80、λ70およびλ5を測定した結果を表１に示す。
（１）屈折率（ｎd）およびアッベ数（νd）
徐冷降温速度を−３０℃／時にして得られた光学ガラスについて測定した。
（２）ガラス転移温度（Ｔg）
理学電機株式会社の熱機械分析装置により昇温速度を４℃／分にして測定した。
（３）比重
アルキメデス法を用いて算出した。
（４）液相温度（Ｌ．Ｔ．）
白金ルツボにガラス試料約５０ｇを入れ、約１２００℃〜１３００℃にて約１５〜６０分熔融後、それぞれ９８０℃、９９０℃、１０００℃、１０１０℃、１０２０℃、１０３０℃、１０４０℃、１０５０℃、１０６０℃、１０７０℃、１０８０℃、１０９０℃、１１００℃にて２時間保温したものを冷却して結晶析出の有無を顕微鏡により観察し、結晶の認められない最低温度を液相温度（Ｌ．Ｔ．）とした。
【００７７】
【表１】
0005419910.tif 000002
0005419910.tif 000003
0005419910.tif 000004
0005419910.tif 000005
【００７８】
精密プレス成形用プリフォームの製造
次に例１〜３０に相当する清澄、均質化した熔融ガラスを、ガラスが失透することなく、安定した流出が可能な温度域に温度調整された白金合金製のパイプから一定流量で流出し、滴下または降下切断法にて目的とするプリフォームの質量の熔融ガラス塊を分離し、熔融ガラス塊をガス噴出口を底部に有する受け型に受け、ガス噴出口からガスを噴出してガラス塊を浮上しながら精密プレス成形用プリフォームを成形した。熔融ガラスの分離間隔を調整、設定することにより球状プリフォームと、扁平球状プリフォームを得た。
【００７９】
光学素子（非球面レンズ）の製造
上記方法で得られたプリフォームを、図１に示すプレス装置を用いて精密プレス成形して非球面レンズを得た。具体的にはプリフォームを、プレス成形型を構成する下型２および上型１の間に設置した後、石英管１１内を窒素雰囲気としてヒーター（図示せず）に通電して石英管１１内を加熱した。プレス成形型内部の温度を成形されるガラスが１０8〜１０10ｄＰａ・ｓの粘度を示す温度に設定し、同温度を維持しつつ、押し棒１３を降下させて上型１を押して成形型内にセットされたプリフォームをプレスした。プレスの圧力は８ＭＰａ、プレス時間は３０秒とした。プレスの後、プレスの圧力を解除し、プレス成形されたガラス成形品を下型２および上型１と接触させたままの状態で前記ガラスの粘度が１０12ｄＰａ・ｓ以上になる温度まで徐冷し、次いで室温まで急冷してガラス成形品を成形型から取り出し非球面レンズを得た。なお、図１において、保持部材１０が下型２と胴型３を保持し、支持棒９が上型１、下型２、胴型３、保持部材１０を支持するとともに、押し棒１３によるプレスの圧力を受け止める。下型２の内部には熱電対１４が挿入されプレス成形型内部の温度をモニターしている。
上記レンズは撮像光学系を構成するレンズとして好適なものであった。更に、プレス成形型およびプリフォームを適当なものに変えて、開口数０．８５のＤＶＤ用の対物レンズを作製した。
【産業上の利用可能性】
【００８０】
本発明によれば、精密プレス成形に好適な高屈折率低分散光学ガラスを提供することができる。本発明の光学ガラスから、精密プレス成形用プリフォームを製造することができる。更に、本発明によれば、高屈折率低分散ガラスからなる光学素子を提供することができる。
【符号の説明】
【００８１】
１：上型
２：下型
３：胴型
４：精密プレス成形用プリフォーム
９：支持棒
１０：保持部材
１１：石英管
１３：押し棒
１４：熱電対
【図１】
0005419910.tif 000006